(57)【要約】【課題】有機配位子を格子点とする新規な２次元格子構造を有し、且つ、気体の吸蔵機能を呈する細孔が形成された有機金属錯体を提供する。【解決手段】金属原子と、その金属原子に配位結合したポルフィリン構造を有する配位子とからなり、下記一般式（１）に示される２次元格子構造を繰り返し単位として有する様に構成する。2004067596.tif 000010（上記一般式（１）中、○は金属原子を表し、●はポルフィリン構造を有する配位子を表す。）【選択図】　　　なし【特許請求の範囲】
【請求項１】
金属原子と、該金属原子に配位結合したポルフィリン構造を有する配位子とからなり、下記一般式（１）に示される２次元格子構造を繰り返し単位として有することを特徴とする、有機金属錯体。
【化１】
2004067596.tif 000008
（上記一般式（１）中、○は金属原子を表し、●はポルフィリン構造を有する配位子を表す。）
【請求項２】
下記一般式（２）に示される２次元格子構造を繰り返し単位として有することを特徴とする、請求項１記載の有機金属錯体。
【化２】
2004067596.tif 000009
（上記一般式（２）中、Ｍ１は金属原子を表す。Ｍ２は金属原子を表すが、存在しなくても良い。Ｍ１の金属原子とＭ２の金属原子とは、同一であっても異なっていても良い。また、Ｍ２が存在しない場合には、ポリフィリン環内部の４つの窒素原子のうち、対向する２つの窒素原子には水素原子が結合する。Ｒ１、Ｒ２、Ｒ３、Ｒ４は、各々独立に、Ｍ１に配位結合できる置換基を示す。Ｒ５、Ｒ６、Ｒ７、Ｒ８、Ｒ９、Ｒ１０、Ｒ１１、Ｒ１２は、各々独立に、水素原子、ハロゲン原子、ニトロ基、スルホン酸基、又は有機置換基を示す。）
【請求項３】
上記一般式（２）中、Ｒ１、Ｒ２、Ｒ３、Ｒ４が、各々独立に、カルボキシル基を有する有機置換基であるとともに、前記カルボキシル基によってＭ１に配位結合することを特徴とする、請求項２記載の有機金属錯体。
【請求項４】
上記一般式（２）中、Ｒ１、Ｒ２、Ｒ３、Ｒ４が、各々独立に、４−カルボキシフェニル基、４−カルボキシシクロヘキシル基、４−カルボキシナフチル基、及び４−カルボキシデカヒドロナフチル基からなる群より選ばれる置換基であることを特徴とする、請求項３記載の有機金属錯体。
【請求項５】
上記一般式（２）中、Ｍ２が典型元素より選ばれる金属元素であることを特徴とする、請求項２〜４の何れか一項に記載の有機金属錯体。
【請求項６】
上記一般式（２）中、Ｒ５、Ｒ６、Ｒ７、Ｒ８、Ｒ９、Ｒ１０、Ｒ１１、Ｒ１２が、全て水素原子であることを特徴とする、請求項２〜５の何れか一項に記載の有機金属錯体。
【請求項７】
気体吸蔵能を有することを特徴とする、請求項１〜６の何れか一項に記載の有機金属錯体。
【請求項８】
請求項１〜７の何れか一項に記載の有機金属錯体を製造する方法であって、金属原子の塩と、該金属原子に配位可能なポルフィリン化合物及び／又は金属ポルフィリン化合物とを溶媒中で混合することを特徴とする、有機金属錯体の製造方法。
【請求項９】
請求項１〜７の何れか一項に記載の有機金属錯体を含有することを特徴とする、気体吸蔵物質。
【発明の詳細な説明】
【０００１】
【産業上の利用分野】
本発明は、ポルフィリン構造を有する有機化合物又は有機金属化合物を配位子とする新規な有機金属錯体及びその製造方法に関し、更には有機金属錯体を含有する気体吸蔵物質に存する。
【０００２】
【従来の技術】
従来、フマル酸、テレフタル酸、１，４−シクロヘキサンジカルボン酸、２，６−ナフタレンジカルボン酸などのカルボン酸化合物を配位子とする、各種の有機金属錯体が知られている。
【０００３】
これらの有機金属錯体は、下記一般式（３）に示す様な二次元格子構造を繰り返し単位として有することが知られている。そして、この二次元格子構造によって、例えば特開平０９−１３２５８０号公報で開示されている様に、数オングストローム径の均一な細孔が形成され、これらの細孔内にメタン、窒素、酸素、アルゴン、水素などの各種の気体を多量に吸着することから、各種気体の吸蔵材料としての用途が期待されている。
【０００４】
【化３】
2004067596.tif 000002
【０００５】
【発明が解決しようとする課題】
ところで、従来知られているカルボン酸化合物を配位子とする有機金属錯体は、その殆どが下記一般式（４）に示す様な二次元格子構造を繰り返し単位とする。即ち、格子点には必ず金属原子が存在し、カルボン酸化合物がそれら金属原子同士を繋ぐ配位子として作用している。
【０００６】
【化４】
2004067596.tif 000003
（上記一般式（４）中、○は金属原子を表し、●は配位子を表す。）
【０００７】
しかしながら、配位子が必ず格子点に存在するとともに、有機金属原子がそれらの配位子同士を連結する様な構造を有する有機金属錯体は、殆ど知られておらず、更に、その様な配位子が格子点に存在する有機金属錯体の中でも、気体の吸蔵機能を有する有機金属錯体はこれまで全く知られていない。
【０００８】
また、触媒能や光応答性などの機能性を有する分子を配位子とした有機金属錯体が得られれば、各種触媒や光機能性材料等の用途に有用であると考えられるが、この様な有機金属錯体はこれまであまり知られておらず、本発明者により、ポルフィリン構造を有する配位子を持つロジウム錯体が報告されている程度である（日本化学会第８０秋季年会発表予稿集、ｐ１４４、２００１年）。
【０００９】
本発明は、上述の課題に鑑みてなされたものである。すなわち、本発明の目的は、有機配位子が格子点に存在する新規な２次元格子構造を有するとともに、気体吸蔵能を有する有機金属錯体を提供すること、並びに、この有機金属錯体を工業的に有利に製造する方法を提供することに存する。
【００１０】
【課題を解決するための手段】
本発明者は、上記課題に鑑み鋭意検討した結果、金属原子に対して配位可能な官能基を４方向に有するポルフィリン化合物又は金属ポルフィリン化合物を用いることにより、有機配位子が格子点に存在する新規な２次元格子構造を有するとともに、気体吸蔵能を有する有機金属錯体を製造できることを見出し、本発明を完成させた。
【００１１】
本発明の要旨は、金属原子と、該金属原子に配位結合した、ポルフィリン構造を有する配位子とからなり、下記一般式（１）に示される２次元格子構造を繰り返し単位として有することを特徴とする、有機金属錯体に存する。
【００１２】
【化５】
2004067596.tif 000004
（上記一般式（１）中、○は金属原子を表し、●はポルフィリン構造を有する配位子を表す。）
【００１３】
また、本発明の別の要旨は、前記金属原子を含む金属塩と、該金属原子に配位可能なポルフィリン化合物及び／又は金属ポルフィリン化合物とを、溶媒中で混合することを特徴とする、上記有機金属錯体の製造方法に存する。
【００１４】
更に、本発明の別の要旨は、上記有機金属錯体を含有することを特徴とする気体吸蔵物質に存する。
【００１５】
【発明の実施の形態】
以下、本発明につき詳細に説明する。
【００１６】
本発明に係る有機金属錯体は、金属原子と、その金属原子に配位結合した、ポルフィリン構造を有する配位子とからなり、下記一般式（１）に示される２次元格子構造を繰り返し単位として有することを、その特徴としている。
【００１７】
【化６】
2004067596.tif 000005
【００１８】
上記一般式（１）中、○は金属原子を表す。金属原子としては、Ｚｎ，Ｓｎ、Ｍｇ、Ｃａなどに代表される典型元素から選択される金属原子や、Ｒｈ、Ｒｕ、Ｃｕ、Ｍｏ、Ｆｅ、Ｍｎ、Ｃｒ、Ｗ、Ｒｅなどに代表される遷移元素から選択される金属原子を使用することができる。中でも、典型元素から選択される金属原子が好ましい。
【００１９】
また、●はポルフィリン構造を有する配位子を表す。この配位子としては、ポルフィリン化合物又は金属ポルフィリン化合物であって、○の金属原子に配位可能な置換基を４方向に有するものであれば、その種類は特に限定されず、各種のポルフィリン化合物又は金属ポルフィリン化合物を選択可能である。
【００２０】
なお、○で表わされる金属原子に対して、●で表わされるポルフィリン構造を有する配位子以外にも、更に他の配位子が配位結合していてもよい。他の配位子として特に制限はないが、その例としては、アニオンになり得る置換基を有する無機化合物又は炭素数１〜１０の有機化合物が挙げられる。具体的には、Ｆ−、Ｃｌ−、Ｂｒ−、Ｉ−等のハロゲンイオン；ＯＲ−、ＯＰｈ−、ＮＣＳ、Ｎ３−、ＯＨ−、ＣＮ−、ＣＨ３ＣＯＯ−、ＣＦ３ＣＯＯ−、ＢＦ４−、ＰＦ６−、ＣｌＯ４−、パラトルエンスルホン酸アニオン等の酸；ピリジン、イミダゾール等の塩基；ＮＯ、ＣＯ、Ｏ２等のガス；水等を有していてもよい（ここで、Ｒはメチル基、エチル基、ｎ−プロピル基、イソプロピル基、ｎ−ブチル基、ｔｅｒｔ−ブチル基、ｓｅｃ−ブチル基、ｎ−ペンチル基、ｎ−ヘキシル基等の炭素数１〜１０の直鎖又は分岐のアルキル基を表し、Ｐｈは置換基を有していてもよいフェニル基を表す）。
【００２１】
好ましくは、本発明の金属錯体は、下記一般式（２）に示される２次元格子構造を繰り返し単位とする。
【００２２】
【化７】
2004067596.tif 000006
【００２３】
上記一般式（２）中、Ｍ１は金属原子を表す。その定義は上記一般式（１）中の○と同じである。
【００２４】
Ｍ２は金属原子を表わすが、存在しなくても良い。金属原子としては、一般にポルフィリン系化合物に配位する能力のある金属原子であれば、その種類は特に限定されないが、例えば、Ｍｇ、Ａｌ、Ｓｉ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｂａ、Ｐｒ、Ｅｕ、Ｙｂ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｔｈ等が挙げられる。中でも、Ｍｇ、Ａｌ、Ｓｉ、Ｃａ、Ｔｉ、Ｖ、Ｍｎ、Ｆｅ、Ｃｏ、Ｎｉ、Ｃｕ、Ｚｎ、Ｇａ、Ｇｅ、Ｐｄ、Ｉｎ、Ｓｎ、Ｐｂ等が好ましい。
【００２５】
なお、Ｍ２がＦｅ、Ｉｎ、Ｓｎ等の金属の場合は、軸配位子として、Ｆ−、Ｃｌ−、Ｂｒ−、Ｉ−等のハロゲンイオン；ＯＲ−、ＯＰｈ−、ＮＣＳ、Ｎ３−、ＯＨ−、ＣＮ−、ＣＨ３ＣＯＯ−、ＣＦ３ＣＯＯ−、ＢＦ４−、ＰＦ６−、ＣｌＯ４−、パラトルエンスルホン酸アニオン等の酸；ピリジン、イミダゾール等の塩基；ＮＯ、ＣＯ、Ｏ２等のガス；水等を有していてもよい（ここで、Ｒはメチル基、エチル基、ｎ−プロピル基、イソプロピル基、ｎ−ブチル基、ｔｅｒｔ−ブチル基、ｓｅｃ−ブチル基、ｎ−ペンチル基、ｎ−ヘキシル基等の炭素数１〜１０の直鎖又は分岐のアルキル基を表し、Ｐｈは置換基を有していてもよいフェニル基を表す）。
【００２６】
Ｒ１、Ｒ２、Ｒ３、Ｒ４は、各々独立に、Ｍ１に配位結合できる置換基を示す。何れも、金属に配位結合可能な官能基であればその種類は特に限定されないが、カルボキシル基、アミノ基、スルホ基等の官能基、又はこれらの官能基を含む有機官能基であって、これらのカルボキシル基、アミノ基、スルホ基等によってＭ１に配位結合するものが好ましい。具体的には、カルボキシル基、カルボキシアルキル基、カルボキシルアリール基、カルボキシルアルキニレン基、カルボキシルシクロアルキル基、カルボキシルナフチル基、カルボキシデカヒドロナフチル基、アミノ基、アミノアルキル基、アミノアリール基、アミノアルキニレン基、アミノシクロアルキル基、アミノピリジル基、スルホ基、スルホアルキル基、スルホアリール基、スルホアルキニレン基、スルホシクロアルキル基、ピリジル基等が挙げられる。有機官能基の場合、その炭素数は特に制限されないが、１〜２００が好ましく、１〜１００がより好ましく、１〜３０が更に好ましく、１〜１０が特に好ましい。また、有機官能基の場合の炭素骨格は鎖状であっても環状であっても良く、鎖状の場合は直鎖でも分岐鎖でも良い。また、これらの官能基が更に、Ｍ１への配位を妨げない範囲で各種の置換基を有していても良い。これらの官能基の中でも、配位結合する基としてカルボキシル基を有するものが好ましく、具体的には、４−カルボキシフェニル基、４−カルボキシシクロヘキシル基、４−カルボキシナフチル基、４−カルボキシデカヒドロナフチル基が好ましい。特に好ましいのは４−カルボキシフェニル基である。
【００２７】
Ｒ５、Ｒ６、Ｒ７、Ｒ８、Ｒ９、Ｒ１０、Ｒ１１、Ｒ１２は、各々独立に、水素原子、ハロゲン原子、ニトロ基、スルホン酸基、又は有機置換基を表わす。有機置換基の場合、その種類は任意であり、本発明の有機金属錯体の趣旨を逸脱しない限りにおいて様々な種類の有機置換基が可能であるが、Ｒ１、Ｒ２、Ｒ３、Ｒ４のＭ１への配位を妨げないものが好ましい。具体例としてはアルキル基、アルコキシ基、アルケニル基、ヒドロキシル基、ヒドロキシアルキル基、シアノ基、ホルミル基、アルコキシアルキル基、アルキルチオ基、アルキルスルホニル基、フルオロアルキル基、フルオロアルコキシ基、フルオロアルキルチオ基等が挙げられる。これらの有機置換基は何れも、炭素数１〜１０のものが好ましく、炭素数１〜５のものが特に好ましい。また、その炭素骨格は鎖状であっても環状であっても良く、鎖状の場合は直鎖でも分岐鎖でも良い。以上の置換基の中でも、水素原子、ハロゲン原子、又はメチル、エチル等の炭素数１〜５の直鎖状又は分岐鎖状のアルキル基が好ましく、特に水素原子が好ましい。
【００２８】
本発明の有機金属錯体は、例えば、金属原子の塩と、該金属原子に配位可能なポルフィリン化合物及び／又は金属ポルフィリン化合物とを、溶媒中で混合することによって製造できる。
【００２９】
金属原子の塩としては、製造目的とする有機金属錯体に含有させるべき金属原子（上記一般式（１）中の○により示される金属原子）の塩を、適宜選択して用いることができる。塩の形態としては、具体的には蟻酸塩、酢酸塩、炭酸塩、水酸化物（塩）等が挙げられるが、中でも蟻酸塩、酢酸塩が好ましい。これらの塩は、１種類を単独で用いてもよいし、２種類以上を任意の組み合わせで混合して使用しても構わない。金属塩の濃度は、後述する溶媒に対する金属塩の溶解度に依存しており、一概には限定されないが、通常は０．００３〜０．１ｍｏｌ／Ｌの範囲で用いられる。
【００３０】
ポルフィリン化合物及び／又は金属ポルフィリン化合物としては、製造する有機金属錯体に含まれる配位子（上記一般式（１）中の●により示される配位子）に相当する構造を有する化合物が用いられる。例えば、上記一般式（２）に示される２次元格子構造を有する有機金属錯体を製造する場合には、下記一般式（５）に示されるものが用いられる。
【００３１】
【化８】
2004067596.tif 000007
【００３２】
上記一般式（５）中の各符号は、上記一般式（２）中の同一の符号と同様の定義を表す。
【００３３】
ポルフィリン化合物及び／又は金属ポルフィリン化合物は、１種類を単独で用いてもよいし、２種類以上を任意の組み合わせで混合して使用しても構わない。
【００３４】
なお、ポルフィリン化合物及び／又は金属ポルフィリン化合物は、適切なピロール誘導体及びその他の原料を用いて、公知の方法より合成することができる。あるいは、天然に存在するヘムを出発原料として合成することもできる。
【００３５】
また、金属ポルフィリン化合物の場合、ポルフィリン骨格への中心金属の導入は、無金属ポリフィリン系化合物を酢酸、Ｎ，Ｎ−ジメチルホルムアミド、ベンゼン、エーテル、クロロホルム、ピリジン等の有機溶媒中で、所望の金属原子のハロゲン化物、酢酸塩、金属アセチルアセトナート錯体、金属カルボニル錯体等の金属塩と加熱することにより可能である。
【００３６】
溶媒としては特に制限はなく、使用する金属塩及びポルフィリン化合物及び／又は金属ポルフィリン化合物の種類や性質によって、適宜選択すれば良い。通常は、上記金属塩と上記ポルフィリン化合物及び／又は金属ポルフィリン化合物とを共に溶解し易く、且つ、目的物である有機金属錯体を溶解し難い有機溶媒が使用される。具体的には、水、アセトン、メタノール、エタノール、プロパノール類のアルコール類、酢酸エチル、酢酸ブチルなどのエステル類、ベンゼン、トルエン、アセトニトリル、テトラヒドロフラン、ジメチルホルムアミド、ヘキサン、アセトン等の中から任意の１種を選択して、又は２種以上を任意の組み合わせで選択して混合し、使用することができる。好ましい溶媒は、脱水メタノール、脱水エタノール等である。また、特開平９−１３２５８０号公報に記載されている様な有機酸からなる添加物を添加して反応スピードを調節しながら合成反応を実施することもできる。
【００３７】
金属塩とポルフィリン化合物及び／又は金属ポルフィリン化合物との反応における反応温度は、合成に使用する金属塩とポルフィリン化合物が溶媒中に溶解する温度であれば特に限定されないが、−１０℃〜２５０℃、好ましくは８０℃〜２００℃の条件が選ばれる。溶媒の沸点以上で反応させる場合には、耐圧オートクレーブを使用し、不活性ガス（窒素、ヘリウム、アルゴンなど）の存在下で反応させることができる。
【００３８】
なお、通常は、ポルフィリン化合物及び／又は金属ポルフィリン化合物１等量に対して、金属塩１〜１．５等量を反応させることが可能であるが、金属を包含していないポルフィリン化合物を原料として用いる場合には、金属塩の量を調整することで、異なるタイプの有機金属錯体を生成させることができる。即ち、金属塩をポルフィリン化合物よりも多量とすることにより、２次元格子構造の格子点に存在する金属原子と同一の金属原子が、配位子であるポルフィリン化合物中にも包含された有機金属錯体を容易に合成することが可能である。一方、金属塩をポルフィリン化合物よりも少量とすることにより、金属原子を包含していないポルフィリン化合物を配位子とする有機金属錯体を生成させることができる。また、後者の有機金属錯体を更に有機溶媒中で異なる金属塩と混合することで、２次元格子構造の格子点においてポルフィリン化合物の配位を受ける金属原子と異なる金属原子が、ポルフィリン化合物中に包含された有機金属錯体（ヘテロメタル有機金属錯体）を容易に合成することが可能である。
【００３９】
反応後は、生成した沈殿物を常法により濾過回収し、洗浄後、乾燥を行なう。洗浄に用いる溶剤は特に限定されないが、例えばヘキサン、ヘプタン、ジメチルエーテル、ジエチルエーテル、アセトンなどの揮発性溶剤が挙げられる。乾燥が不十分な場合には、有機金属錯体の細孔内部に溶媒分子が残存する場合があり、気体吸蔵場や触媒反応場としての細孔の機能が十分に発揮されない場合がある。乾燥は減圧下で行なうのが好ましい。乾燥時の温度は、通常は室温〜１８０℃の範囲であり、好ましくは２５〜１２０℃の範囲である。単離した有機金属錯体の構造は特に限定されないが、好ましくは結晶構造を取る。また、その形状も特に限定されず、微粉末や凝集体等の様々な形状を取り得る。
【００４０】
本発明の有機金属錯体は、２次元格子構造により規定される細孔を備え、この細孔内に気体を吸着することにより、気体吸蔵能（気体吸着能、気体貯蔵能）を有する。従って、気体吸蔵物質の材料として好適に用いられる。なお、本発明において「気体吸蔵能を有する」とは、７７Ｋにおけるアルゴンの最大吸蔵量が、金属原子（ポルフィリン化合物の配位を受ける金属原子）１モル当たり０．０１モル以上であることを表わす。
【００４１】
また、本発明で配位子として使用するポルフィリン化合物・金属ポルフィリン化合物は、触媒能、光応答性（いわゆる光アンテナ機能）、酸素輸送機能等、工業分野や生化学分野において有用な機能を有する化合物である。よって、本発明の有機金属錯体は、配位子として用いるポルフィリン化合物や金属ポルフィリン化合物を適切に選択することにより、光動力学療法に対する増感材、ディスプレイ等の表示装置における発光素子、有機染料（着色剤）、レーザー光に対応する光学記録媒体など、各種の光機能材料や有機−無機電子材料として、多くの工業的用途が期待できる。また、化学的にも安定であることから、化粧品や脱臭剤としての用途などにも利用できる。
【００４２】
特に、本発明の有機金属錯体は、触媒能を有するポルフィリン化合物や金属ポルフィリン化合物を配位子として用いたり、細孔内部に反応場としての機能を持たせたりすることにより、酸化触媒、還元触媒、不斉酸化触媒、不斉還元触媒、水素添加触媒、不斉水素化触媒、光触媒、水分解触媒、脱硝触媒等の気相又は液相用の各種触媒として使用できる。
【００４３】
更に、本発明の有機金属錯体は、容易且つ安価に製造でき、工業的にも有利である。
【００４４】
【実施例】
以下、本発明を実施例により具体的に説明するが、本発明はこの実施例に限定されるものではない。
【００４５】
［合成例１］
合成操作はアルミフォイルを用いた簡易遮光条件で実施した。
酢酸亜鉛（ＩＩ）二水和物０．１２０ｇをメタノール５０ｍｌに、また、ポルフィリン化合物であるＴＣＰＰ（テトラキス（４−カルボニルフェニル）ポルフィリン）０．２１６１ｇをメタノール２００ｍｌに、それぞれ溶解した。得られた２つの溶液をそれぞれ濾過した後、混合した。次に、酢酸３ｍｌを添加し、３日間攪拌した。得られた溶液からエバポレータで溶媒を除去した後、乾固物をメタノールで溶解し、遠心分離機を用いて回収して、５０℃で４時間乾燥を行った。
【００４６】
ＰＡＲＫＩＮ−ＥＬＭＥＲ　２４００　ＣＨＮ　ｅｌｅｍｅｎｔａｌ　ａｎａｌｙｚｅｒによる元素分析の結果、得られた化合物の元素組成はＣ：５４．２７、Ｈ：３．９６、Ｎ：４．７２（単位：重量％）であった。これは上記ＴＣＰＰを配位子とする錯体であるＺｎ（ＺｎＣ２０Ｈ８Ｎ４（Ｃ４Ｈ４ＣＯＯ）４）・５．７（Ｈ２Ｏ）（有機金属錯体１）の元素組成の計算値であるＣ：５４．３１、Ｈ：３．８７、Ｎ：４．７５（単位：重量％）と近似であることから、得られた化合物が有機金属錯体１であることが明らかになった。
【００４７】
［合成例２］
合成操作はアルミフォイルを用いた簡易遮光条件で実施した。
酢酸亜鉛（ＩＩ）二水和物０．１２０ｇをメタノール５０ｍｌに、また、ＴＣＰＰ　０．２１６１ｇをメタノール２００ｍｌに、それぞれ溶解した。得られた２つの溶液をそれぞれ濾過した後、混合した。得られた沈殿物を遠心分離機で回収し、５０℃で４時間乾燥を行った。元素分析の結果、得られた化合物の元素組成はＣ：６０．１２、Ｈ：３．０２、Ｎ：５．７４（単位：重量％）であった。これは上記ＴＣＰＰを配位子とする錯体であるＺｎ（ＺｎＣ２０Ｈ８Ｎ４（Ｃ４Ｈ４ＣＯＯ）４）・２．４（Ｈ２Ｏ）（有機金属錯体２）の元素組成の計算値であるＣ：６０．１３、Ｈ：３．０３、Ｎ：５．８４（単位：重量％）と近似であることから、得られた化合物が有機金属錯体２であることが明らかになった。
【００４８】
＜性質＞
合成例１及び２で配位子として使用したポルフィリン化合物（ＴＣＰＰ）及び得られた有機金属錯体１，２について、１Ｈ−ＮＭＲ測定及び気体吸蔵量測定を行なった。
【００４９】
＜ＴＣＰＰの１Ｈ−ＮＨＲ測定＞
ＴＣＰＰをジメチルスルホキシド（ＤＭＳＯ）に溶解した上で、１Ｈ−ＮＨＲ測定を行なった。得られた１Ｈ−ＮＨＲスペクトルを図１に示す。−２．９ｐｐｍ付近の一重線のピークは、環電流効果によるＮ−Ｈのピークである。０．８〜１．０ｐｐｍ付近の三重線のピークは、配位子が合成される時に使用されたプロピオン酸の−ＣＨ２−（メチン基）であると思われる。２．１〜２．２ｐｐｍ付近の４重線は、配位子が合成される時に使用されたプロピオン酸のＣＨ３−（メチル基）であると思われる。８．３〜８．４ｐｐｍ付近の４重線は、配位子のベンゼン環に存在するプロトンである。８．８ｐｐｍ付近の一重線は、β−ピロール環に存在するプロトンである。１２．６ｐｐｍ付近にあるブロードしたピークは、カルボン酸に存在するプロトンである。
【００５０】
＜有機金属錯体１及び２の１Ｈ−ＮＭＲ測定＞
合成例１及び２で得られた有機金属錯体１及び２をＤＭＳＯに溶解した上で、１Ｈ−ＮＨＲ測定を行なった。得られた１Ｈ−ＮＨＲスペクトルを図２に示す。７．７〜７．８ｐｐｍ付近の４重線は、錯体配位子のベンゼン環に存在するプロトンである。８．３〜８．４ｐｐｍ付近の４重線は、未反応配位子のベンゼン環に存在するプロトンであると思われる。８．７ｐｐｍ付近の一重線は、錯体及び未反応配位子のβ−ピロール環に存在するプロトンであると思われる。１２．６ｐｐｍ付近にあるカルボン酸のブロードしたピークは消失したことから、ＴＣＰＰがカルボン酸によりＺｎに配位していることが判る。ＴＣＰＰの１Ｈ−ＮＨＲスペクトルに存在した、−２．９ｐｐｍ付近の一重線のＮ−Ｈ基のピークは消失した。このことから、ＴＣＰＰのポルフィリン環内にもＺｎ原子が担持されているものと考えられる。
【００５１】
＜気体吸蔵曲線について＞
有機金属錯体１及び２それぞれ５０ｍｇを、２０ｔｏｒｒのアルゴン環境下で、液体窒素で室温から７７Ｋまで約１０分間かけて冷却し、その重量の変化を精密電子天秤（ＣＨＡＮ社製ＣＨＡＮ１０００）を用いて測定することにより、気体（アルゴン）の吸蔵量を測定した。有機金属錯体１は、Ｚｎ原子１モル当たり最大で１．６８モルのアルゴンを吸蔵した。また、有機金属錯体２は、Ｚｎ原子１モル当たり最大で３．８１モルのアルゴンを吸蔵した。これらの結果から、有機金属錯体１，２は何れも、気体吸蔵能を有していることが判る。
【００５２】
その後、７７Ｋから２８０Ｋまで２時間かけて昇温しながら、その重量の変化を測定することにより、気体吸蔵量と温度との関係を表わす気体吸蔵曲線を作成した。得られた気体吸蔵曲線を図３に示す。同様の温度の昇降を数回繰り返したところ、この気体吸蔵曲線は可逆的に再現された。よって、有機金属錯体１，２は何れも、気体吸蔵物質として繰り返し好適に使用できることが判る。
【００５３】
なお、有機金属錯体１と有機金属錯体２を比較すると、その気体吸蔵能に大きな差があるが、これは、有機金属錯体１において合成に使用された酢酸が細孔内に取り込まれ、気体の吸蔵サイトを潰している可能性が考えられる。この結果から、有機金属錯体２の製造法の方が、得られた有機金属錯体の気体吸蔵能に優れていると判断される。
【００５４】
【発明の効果】
本発明の有機金属錯体は、ポルフィリン構造の配位子を格子点とする新規な２次元格子構造を有し、更にこの格子構造によって規定される細孔内に気体を吸着することから、気体吸蔵物質や気相酸化触媒等の各種触媒材料として有用である。また、容易且つ安価に製造でき、工業的にも有利である。
【図面の簡単な説明】
【図１】本発明の実施例に使用したＴＣＰＰ（テトラキス（４−カルボニルフェニル）ポルフィリン）のジメチルスルホキシド（ＤＭＳＯ）中における１Ｈ−ＮＨＲスペクトルである。
【図２】本発明の実施例で得られた有機金属錯体のジメチルスルホキシド（ＤＭＳＯ）中における１Ｈ−ＮＨＲスペクトルである。
【図３】本発明の実施例で得られた有機金属錯体１及び２の気体吸蔵曲線である。
【図１】
2004067596.tif 000011
【図２】
2004067596.tif 000012
【図３】
2004067596.tif 000013